(57)【要約】【課題】  本発明は塗布後に肌や唇上で塗布膜の付着性が向上し、色持ちのよさと色移りしにくい効果を発現し、ツヤとツヤの持続性に優れ、且つ塗布膜のつっぱり感のない油性化粧料にに関するものである。【解決手段】  特定の多価アルコール変性シリコーンと、特定の多価アルコールシリコーンと相溶するが、その混合物に水を添加混合した場合に相分離する２５℃液状のエステル油、及び着色剤を含有するする油性化粧料の提供。【選択図】なし【特許請求の範囲】
【請求項１】
次の成分（Ａ）、（Ｂ）及び（Ｃ）；
（Ａ）下記平均組成式（１）で示される多価アルコール変性シリコーン
Ｒ１ａＲ２ｂＲ３ｃＳｉＯ（４−ａ−ｂ−ｃ）／２                  （１）
〔但し、式中Ｒ１は炭素数１〜３０のアルキル基、アリール基、アラルキル基又はフッ素置換アルキル基、アミノ置換アルキル基、カルボキシ置換アルキル基及び下記一般式（２）
−ＣｄＨ２ｄ−Ｏ−（Ｃ２Ｈ４Ｏ）ｅ（Ｃ３Ｈ６Ｏ）ｆ−Ｒ４      （２）
で示される有機基から選択される同種または異種の有機基を示し（式中、Ｒ４は炭素数４〜３０の炭化水素基、又はＲ５−（ＣＯ）−で示される有機基、Ｒ５は炭素数１〜３０の炭化水素基を示し、ｄは０≦ｄ≦１５の整数、ｅ、ｆはそれぞれ０≦ｅ≦５０、０≦ｆ≦５０の整数を示す。）、
Ｒ２は下記一般式（３）
−Ｑ−Ｏ−Ｘ                                            （３）
で示し（式中、Ｑはエーテル結合及びエステル結合の少なくとも一方を含有してもよい炭素数３〜２０の二価の炭化水素基を示し、Ｘは水酸基を少なくとも２個有する多価アルコール置換炭化水素基を示す。）、
Ｒ３は下記一般式（４）
【化１】
2013227287.tif 000007
で表されるオルガノシロキサンを示し（式中、Ｒ１は上記と同様であり、ｇは１≦ｇ≦５の整数、ｈは０≦ｈ≦５００の整数を示す。）、
ａ、ｂ、ｃはそれぞれ１．０≦ａ≦２．５、０．００１≦ｂ≦１．５、０．００１≦ｃ≦１．５を示す。〕
（Ｂ）２５℃で液状のエステル油
（Ｃ）着色剤
を含有することを特徴とする油性化粧料であって、成分（Ｂ）は成分（Ａ）と相溶するが、成分（Ａ）を１質量部と成分（Ｂ）を９質量部で混合した溶液に対し、に水１質量部を添加混合した場合に、成分（Ａ）と成分（Ｂ）が相分離するものであることを特徴とする油性化粧料。
【請求項２】
更に成分（Ｄ）２５℃における屈折率が１．４７以上の油を含有することを特徴とする請求項１記載の油性化粧料。
【請求項３】
請求項１記載の成分（Ａ）を０．５〜３０質量％含有することを特徴とする請求項１又は２のいずれかに記載の油性化粧料。
【請求項４】
油性化粧料が口唇用化粧料であることを特徴とする請求項１〜３のいずれかに記載の油性化粧料。
【発明の詳細な説明】
【技術分野】
【０００１】
本発明は油性化粧料に関し、更に詳細には、塗布後に肌や唇上で塗布膜の付着性が向上し、色持ちのよさと色移りしにくい効果を発現し、ツヤとツヤの持続性に優れ、且つ塗布膜のつっぱり感のない化粧料に関するものである。
【背景技術】
【０００２】
近年、口紅等の油性化粧料においては、経時による色もちのよさに加え、口唇に塗布した口紅がカップや衣服等に色移りしにくい効果も重要な品質として求められている。
そこで、経時による色持ちのよさと色移りしにくい効果を具現化する様々な検討がなされてきた。例えば、化粧効果の持続性、均一感、感触を向上させるためにポリエーテル変性シリコーンやポリグリセリル変性シリコーン等の界面活性剤と寒天被覆処理顔料を使用する技術（特許文献１）や、化粧崩れ防止効果、発色、付着力を向上させるために２〜３価の金属及びその塩類並びに２〜３価の金属水酸化物とアルギン酸の水溶性塩、油性成分を配合する技術（特許文献２）、二次付着レス効果、ツヤの持続性を向上させるためにメチルフェニルシリコーンと水添ポリイソブテン、親油性界面活性剤を組み合わせる技術（特許文献３）、二次付着レス効果、なめらかな使用感、保水性を向上させるために、揮発性油分と撥水性ポリマーを組み合わせる技術（特許文献４）等があった。
【先行技術文献】
【特許文献】
【０００３】
【特許文献１】特開２００１−２３３７３８号公報
【特許文献２】特許第２５１９１８６号公報
【特許文献３】特許第４７５７９５０号公報
【特許文献４】特開平９−４８７０９号公報
【０００４】
しかしながら、特許文献１の技術で得られる化粧膜では、色移りしにくい効果が弱く、ツヤも十分ではなかった。また、特許文献２の技術では、化粧崩れ防止効果は得られるものの使用感やツヤの点で満足がいくものではなかった。特許文献３の技術では、塗布後に化粧膜が２層に分かれることにより二次付着レス効果を出しているが、経時の色持ちが十分ではなかった。特許文献４の技術では、揮発性油が蒸発した後に形成される皮膜により、つっぱり感が生じると共に、ツヤが十分ではなかった。
【発明の概要】
【発明が解決しようとする課題】
【０００５】
このため、色持ちのよさと色移りしにくい効果を有し、ツヤとツヤの持続性に優れ、且つ皮膜のつっぱり感のない油性化粧料の開発が望まれていた。
【課題を解決するための手段】
【０００６】
本発明者らは鋭意検討の結果、特定の多価アルコール変性シリコーンとこれを相溶するエステル油の中でも、特定のエステル油が、水を添加混合した場合に両者が相分離する現象に着目し、これを油性化粧料に応用することを考えた。すなわち多価アルコール変性シリコーンと前記特定のエステル油を含有する化粧料を塗布した場合、皮膚の水分や、空気中の水分等により、皮膚上で多価アルコール変性シリコーンとエステル油が相分離することにより、エステル油によるツヤが向上し、しかも多価アルコール変性シリコーンが水分により粘性が高まるため、化粧膜が強固になり化粧持続性が向上することを見出し、本発明を完成させた。
【０００７】
すなわち、本発明は、以下の成分（Ａ）（Ｂ）及び（Ｃ）；
（Ａ）下記平均組成式（１）で示される多価アルコール変性シリコーン
Ｒ１ａＲ２ｂＲ３ｃＳｉＯ（４−ａ−ｂ−ｃ）／２                  （１）
〔但し、式中Ｒ１は炭素数１〜３０のアルキル基、アリール基、アラルキル基又はフッ素置換アルキル基、アミノ置換アルキル基、カルボキシ置換アルキル基及び下記一般式（２）
−ＣｄＨ２ｄ−Ｏ−（Ｃ２Ｈ４Ｏ）ｅ（Ｃ３Ｈ６Ｏ）ｆ−Ｒ４      （２）
で示される有機基から選択される同種または異種の有機基を示し（式中、Ｒ４は炭素数４〜３０の炭化水素基、又はＲ５−（ＣＯ）−で示される有機基、Ｒ５は炭素数１〜３０の炭化水素基を示し、ｄは０≦ｄ≦１５の整数、ｅ、ｆはそれぞれ０≦ｅ≦５０、０≦ｆ≦５０の整数を示す。）、
Ｒ２は下記一般式（３）
−Ｑ−Ｏ−Ｘ                                            （３）
で示し（式中、Ｑはエーテル結合及びエステル結合の少なくとも一方を含有してもよい炭素数３〜２０の二価の炭化水素基を示し、Ｘは水酸基を少なくとも２個有する多価アルコール置換炭化水素基を示す。）、
Ｒ３は下記一般式（４）
【０００８】
【化１】
2013227287.tif 000002
で表されるオルガノシロキサンを示し（式中、Ｒ１は上記と同様であり、ｇは１≦ｇ≦５の整数、ｈは０≦ｈ≦５００の整数を示す。）、
ａ、ｂ、ｃはそれぞれ１．０≦ａ≦２．５、０．００１≦ｂ≦１．５、０．００１≦ｃ≦１．５を示す。〕
（Ｂ）２５℃で液状のエステル油剤
（Ｃ）着色剤
を含有する油性化粧料であって、成分（Ｂ）は成分（Ａ）と相溶するが、成分（Ａ）を１質量部と成分（Ｂ）を９質量部で混合した溶液に対し、水１質量部を添加混合した場合に、成分（Ａ）と成分（Ｂ）が相分離するものであることを特徴とする油性化粧料である。
【発明の効果】
【０００９】
本発明は油性化粧料に関し、更に詳細には、皮膚に塗布することにより、肌や唇上で塗布膜の付着性が向上し、色持ちのよさと色移りしにくい効果を発現し、ツヤとツヤの持続性に優れ、且つ塗布膜のつっぱり感のない化粧料に関するものである。
【発明を実施するための形態】
【００１０】
以下、本発明を詳細に説明する。
本発明における成分（Ａ）下記平均組成式（１）で示される多価アルコール変性シリコーン
Ｒ１ａＲ２ｂＲ３ｃＳｉＯ（４−ａ−ｂ−ｃ）／２                  （１）
〔式中、Ｒ１は炭素数１〜３０のアルキル基、アリール基、アラルキル基又はフッ素置換アルキル基、アミノ置換アルキル基、カルボキシ置換アルキル基及び下記一般式（２）
−ＣｄＨ２ｄ−Ｏ−（Ｃ２Ｈ４Ｏ）ｅ（Ｃ３Ｈ６Ｏ）ｆ−Ｒ４      （２）
で示される有機基から選択される同種または異種の有機基を示し（式中、Ｒ４は炭素数４〜３０の炭化水素基、又はＲ５−（ＣＯ）−で示される有機基、Ｒ５は炭素数１〜３０の炭化水素基を示し、ｄは０≦ｄ≦１５の整数、ｅ、ｆはそれぞれ０≦ｅ≦５０、０≦ｆ≦５０の整数を示す。）、
Ｒ２は下記一般式（３）
−Ｑ−Ｏ−Ｘ                                            （３）
で示し（式中、Ｑはエーテル結合及びエステル結合の少なくとも一方を含有してもよい炭素数３〜２０の二価の炭化水素基を示し、Ｘは水酸基を少なくとも２個有する多価アルコール置換炭化水素基を示す。）、
Ｒ３は下記一般式（４）
【００１１】
【化１】
2013227287.tif 000003
で表されるオルガノシロキサンを示し（式中、Ｒ１は上記と同様であり、ｇは１≦ｇ≦５の整数、ｈは０≦ｈ≦５００の整数を示す。）、
ａ、ｂ、ｃはそれぞれ１．０≦ａ≦２．５、０．００１≦ｂ≦１．５、０．００１≦ｃ≦１．５を示す。〕
【００１２】
成分（Ａ）は微量の水分添加により顕著に増粘する性質を有し、本発明の油性化粧料において、皮膚に塗布することで肌や唇から蒸散される水分、及び環境中の水分により増粘し、肌や唇に対する付着力が向上し、色持ちのよさと、色移りしにくい効果を発現するものである。
【００１３】
中でも、本発明の二次付着レスの効果を得るには、Ｒ１は長鎖アルキル基（炭素数１０〜３０）を含有し、Ｒ２は−Ｃ３Ｈ６Ｏ［ＣＨ２ＣＨ（ＯＨ）ＣＨ２Ｏ］ｊＨ（但しｊ＝１〜５）のものが好ましい。
特に限定されないが、下記一般式（５）で表される直鎖状のメチルポリシロキサンのメチル基の一部を炭素または酸素を介してラウリル基、ポリグリセリン基およびメチルポリシロキサンで置換したＩＮＣＩ名称ラウリルポリグリセリル−３ポリジメチルシロキシエチルジメチコンが、水を添加した際の増粘性に特に優れ、好適に用いられる。市販品としてはＫＦ−６１０５（信越化学工業社製）があげられる。
【００１４】
【化２】
2013227287.tif 000004
Ｓx：−Ｃ２Ｈ４(ＣＨ３)２ＳｉＯ[(ＣＨ３)２ＳｉＯ]ｐＳｉ(ＣＨ３)３
Ｇlｙ：−Ｃ３Ｈ６Ｏ［ＣＨ２ＣＨ（ＯＨ）ＣＨ２Ｏ］ｑＨ
（式中、ｋ＝３０〜５０、ｌ＝１〜２、ｍ＝１〜５、ｎ＝５〜１５、ｐ＝３〜９，ｑ＝１〜５である）
【００１５】
本発明において成分（Ａ）の含有量は、全油性化粧料中の０．５〜３０質量％（以下、単に％とする）が好ましく、更に好ましくは１〜１０％である。この範囲であれば、肌への密着感や、化粧持ちなどの効果が十分に発揮される。
【００１６】
本発明の油性化粧料に使用される成分（Ｂ）は２５℃で液状であり、成分（Ａ）を均一に溶解するが、水を添加することにより成分（Ａ）と分離するエステル油剤である。本発明の油性化粧料では成分（Ｂ）と成分（Ａ）は均一な溶解相となっているが、皮膚に塗布すると、皮膚からの水分や空気中の水により成分（Ｂ）と成分（Ａ）が分離して、成分（Ｂ）が塗布膜の表層となり、色持ちのよさと色移りしにくい効果を発現する。成分（Ｂ）としては、特に限定されないが、トリ２−エチルヘキサン酸グリセリル、２−エチルヘキサン酸セチル、イソノナン酸イソトリデシル、リンゴ酸ジイソステアリル、ジ２−エチルヘキサン酸ネオペンチルグリコール等が挙げられ、これらの中から一種または二種以上を使用することができる。
【００１７】
成分（Ｂ）の含有量は、化粧品全量に対して０．５〜９０％であり、更に好ましくは１〜６０％である。この範囲であれば、色移りしにくい効果が顕著に発現できる。
【００１８】
本発明における成分（Ｂ）の、成分（Ａ）を均一に溶解するが、水を添加することにより成分（Ａ）と分離するエステル油剤とは、成分（Ａ）と成分（Ｂ）を、質量比１：９で攪拌混合した溶液が、透明から半透明に均一に溶解され、次いで水を溶液に対して１質量部加えて、攪拌混合した後静置した場合、成分（Ａ）と成分（Ｂ）が分離することが目視にて確認できるものとする。以下に成分（Ａ）としてラウリルポリグリセリル−３ポリジメチルシロキシエチルジメチコン（ＫＦ−６１０５、信越化学工業社製）を用い、各種エステル油との混合状態を確認した結果を示す。
【００１９】
（確認試験）
２５℃において、ラウリルポリグリセリル−３ポリジメチルシロキシエチルジメチコンと各種エステル油を質量比１：９で攪拌混合した溶液の状態を目視にて確認した。次いで、この混合物１０質量部に対して、水を1質量部加えて攪拌混合した後、30分静置した状態を目視にて確認した。結果を表１に示す。
【００２０】
【表１】
2013227287.tif 000005
表１に示すとおり、ラウリルポリグリセリル−３ポリジメチルシロキシエチルジメチコンは、２−エチルヘキサン酸セチル、トリ２−エチルヘキサン酸グリセリル、イソノナン酸イソトリデシル、ジ２−エチルヘキサン酸ネオペンチルグリコール及びリンゴ酸ジイソステアリルに溶解し、透明な均一相になった。これらに水を加え攪拌混合したものは、白濁、増粘したラウリルポリグリセリル−３ポリジメチルシロキシエチルジメチコン相が下層に、上層がエステル油相となり分離が確認された。一方、エステル油がトリイソステアリン酸ポリグリセリル−２である混合物は、全体が白濁し、更に下層に分離層が確認された。
【００２１】
本発明の油性化粧料に使用される成分（Ｃ）着色剤は、通常化粧料で用いられる色材を含有することができる。
かかる色材としては、化粧品に通常用いられる色材であれば特に制限なく、粉末状でもレーキ状でもよく、無機顔料、有機顔料、パール顔料のいずれでもよい。特に限定されないが、酸化チタン、酸化亜鉛、酸化セリウム、硫酸バリウム等の白色無機顔料、酸化鉄、カーボンブラック、チタン・酸化チタン焼結物、酸化クロム、水酸化クロム、紺青、群青、チタン酸リチウムコバルト、マンガンバイオレット等の有色無機顔料、タルク、白雲母、金雲母、紅雲母、黒雲母、合成雲母、絹雲母（セリサイト）、合成セリサイト、二酸化珪素、酸化アルミニウム、酸化マグネシウム、酸化ジルコニウム、酸化アンチモン、ケイ酸アルミニウム、メタケイ酸アルミニウムマグネシウム、ケイ酸カルシウム、ケイ酸バリウム、ケイ酸マグネシウム、炭酸カルシウム、炭酸マグネシウム、硫酸バリウム、ハイドロタルサイト、ヒドロキシアパタイト、窒化ホウ素等の白色体質粉体、、酸化チタン被覆雲母、酸化チタン被覆オキシ塩化ビスマス、酸化鉄雲母チタン、紺青処理雲母チタン、カルミン処理雲母チタン、酸化チタン被覆合成金雲母、酸化チタン被覆ガラス末、酸化チタン・酸化鉄被覆ガラス末、オキシ塩化ビスマス、魚鱗箔、ポリエチレンテレフタレート・アルミニウム・エポキシ積層末、ポリエチレンテレフタレート・ポリオレフィン積層フィルム末、ポリエチレンテレフタレート・ポリメチルメタクリレート積層フィルム末等の光輝性粉体、赤色２０１号、赤色２０２号、赤色２０５号、赤色２２６号、赤色２２８号、橙色２０３号、橙色２０４号、青色４０４号、黄色４０１号等の有機顔料粉体、赤色２２３号、赤色２１８号、橙色２０１号等の染料、赤色３号、赤色１０４号、赤色１０６号、橙色２０５号、黄色４号、黄色５号、緑色３号、青色１号等のジルコニウム、バリウム又はアルミニウムレーキ等の有機顔料粉体、アルミニウム粉、金粉、銀粉等の金属粉体、微粒子酸化チタン被覆雲母チタン、微粒子酸化亜鉛被覆雲母チタン、硫酸バリウム被覆雲母チタン、酸化チタン含有二酸化珪素、酸化亜鉛含有二酸化珪素等の複合粉体等が挙げられ、これらは１種又は２種以上、または複合化して用いることができる。また、フッ素化合物、シリコーン系化合物、金属石ケン、界面活性剤、レシチン、アミノ酸、油剤、炭化水素等を用いた公知の方法により表面処理したものを用いても良い。
【００２２】
本発明において成分（Ｃ）は、成分（Ｂ）に対してより、成分（Ａ）に濡れやすく、したがって色材は自発的に成分（Ａ）の相に移行する。そのため色材は、化粧料塗布時には（Ａ）の特定の多価アルコール変性シリコーンに抱え込まれ、表層の（Ｂ）成分の内側に存在するようになるため、色移りしにくくなる効果を発揮する。成分（Ｃ）は０．００１〜４０％更には０．１〜３０％含有されることが好ましい。
【００２３】
本発明の油性化粧料は、さらに成分（Ｄ）２５℃における屈折率が１．４７以上の油剤を含有することができる。成分（Ｄ）は成分（Ｂ）と共に塗布膜の表層に存在し、塗布膜のツヤを演出することができる。これらの油剤としてはヒマシ油、酢酸液状ラノリン、ポリブテン、水添ポリイソブテン、メチルフェニルポリシロキサン、ショ糖脂肪酸エステル、パラメトキシケイ皮酸２−エチルヘキシル、トリメリト酸トリトリデシル等がある。これらの市販品としては、パールリーム１８、パールリーム２４、パールリーム４６（以上、日本油脂製）、精製ポリブテンＨＶ−１００Ｆ（ＳＢ）（日本ナチュラルプロダクツ社製）、ポリブテン３５Ｒ、ポリブテン１００Ｒ、ポリブテン２０００H（以上、出光石油化学社製）、シリコーンＫＦ−５４、シリコーンＫＦ５０−３００ＣＳ、シリコーンＫＦ−５４ＨＶ、シリコーンＫＦ−５６（以上、信越化学社製）、シリコーンＳＨ５５６、ＦＺ３１５６（東レ・ダウコーニング社製）、ＡＣＥＬＡＮ  ＳＰ、（クローダジャパン社製）、ＬＩＰＯＮＡＴＥ  ＴＤＴＭ（ＬＩＰＯ  ＣＨＥＭＩＣＡＬＳ社製）等が挙げられる。
【００２４】
本発明において成分（Ｄ）の含有量は、化粧料全量に対して１〜５０％であり、更に好ましくは１〜３０％である。この範囲であれば、ツヤとツヤの持続性が十分に発揮される。
本発明の油性化粧料は、上記の成分（Ａ）（Ｂ）及び（Ｃ）の他に、通常化粧料に使用される成分、例えば基材やエモリエント成分としての油性成分、感触調整としての粉体、粉体分散や感触調整としての界面活性剤、紫外線吸収剤、保湿剤、褪色防止剤、酸化防止剤、消泡剤、美容成分、防腐剤、香料、などを本発明の効果を損なわない範囲で適宜含有することができる。
【００２５】
成分（Ｂ）、（Ｄ）以外の油性成分としては、動物油、植物油、合成油等の起源、及び、固形油、半固形油、液体油等の性状を問わず、炭化水素類、油脂類、ロウ類、硬化油類、エステル油類、脂肪酸類、高級アルコール類、シリコーン油類、フッ素系油類、ラノリン誘導体類、油性ゲル化剤類等が挙げられる。
具体的には、流動パラフィン、スクワラン、ワセリン、パラフィンワックス、セレシンワックス、マイクロクリスタリンワックス、エチレンプロピレンコポリマー、ポリエチレン、モンタンワックス、フィッシャトロプシュワックス等の炭化水素類、モクロウ、オリーブ油、ミンク油、マカデミアンナッツ油等の油脂類、ミツロウ、カルナウバワックス、キャンデリラワックス、コメヌカロウ、ゲイロウ等のロウ類、ホホバ油、パルミチン酸イソプロピル、ミリスチン酸オクチルドデシル、ジイソステアリン酸ポリグリセリル、トリイソステアリン酸ジグリセリル、トリベヘン酸グリセリル、コレステロール脂肪酸エステル、Ｎ−ラウロイル−Ｌ−グルタミン酸ジ（コレステリル・ベヘニル・オクチルドデシル）等のエステル類、ステアリルアルコール、セチルアルコール、ラウリルアルコール、オレイルアルコール、イソステアリルアルコール、ベヘニルアルコール等の高級アルコール類、フッ素変性オルガノポリシロキサン等のシリコーン類、パーフルオロデカン、パーフルオロオクタン、パーフルオロポリエーテル等のフッ素系油剤類、ラノリン、ラノリン脂肪酸イソプロピル、ラノリンアルコール等のラノリン誘導体、デンプン脂肪酸エステル、１２−ヒドロキシステアリン酸、ステアリン酸カルシウム等の油性ゲル化剤類等が挙げられる。
【００２６】
粉体成分としては、板状、紡錘状、針状等の形状、煙霧状、微粒子、顔料級などの粒子径、多孔質、無孔質等の粒子構造等により特に限定されず、無機粉体類、有機粉体類、複合粉体類、等が挙げられる。具体的には、酸化亜鉛、酸化アルミニウム、酸化セリウム、酸化マグネシウム、酸化ジルコニウム、炭酸マグネシウム、炭酸カルシウム、ケイ酸アルミニウム、ケイ酸マグネシウム、ケイ酸アルミニウムマグネシウム、雲母、合成雲母、合成セリサイト、セリサイト、タルク、カオリン、シリカ、炭化珪素、硫酸バリウム、窒化硼素等の無機粉体類、ステアリン酸マグネシウム、ステアリン酸亜鉛、Ｎ−アシルリジン、ポリエチレンテレフタレート、ナイロン等の有機粉体類、酸化チタン含有二酸化珪素、酸化亜鉛含有二酸化珪素等の複合粉体、等が挙げられ、これらを１種又は２種以上を用いることができる。また、これら粉体は１種又は２種以上の複合化したものを用いても良く、フッ素化合物、シリコーン系油剤、金属石ケン、界面活性剤、油脂、炭化水素等を用いて公知の方法により表面処理したものを用いても良い。
粉体の分散性向上を目的で、界面活性剤としては、化粧料一般に用いられている界面活性剤であればいずれのものも使用でき、非イオン性界面活性剤、アニオン性界面活性剤、カチオン性界面活性剤、両性界面活性剤等が挙げられる。例えば、グリセリン脂肪酸エステル及びそのアルキレングリコール付加物、ポリグリセリン脂肪酸エステル及びそのアルキレングリコール付加物、ソルビタン脂肪酸エステル及びそのアルキレングリコール付加物、ポリオキシエチレン硬化ヒマシ油、成分（Ａ）以外のポリオキシアルキレンアルキル共変性オルガノポリシロキサン、ポリエーテル変性オルガノポリシロキサン、レシチン等が挙げられる。
【００２７】
紫外線吸収剤としては、例えばベンゾフェノン系、ＰＡＢＡ系、ケイ皮酸系、サリチル酸系、４−ｔｅｒｔ−ブチル−４’−メトキシジベンゾイルメタン、オキシベンゾン等、保湿剤としては、例えばタンパク質、ムコ多糖、コラーゲン、エラスチン、ケラチン等、酸化防止剤としては、例えばα−トコフェロール、アスコルビン酸等、美容成分としては、例えばビタミン類、消炎剤、生薬等、防腐剤としては、例えばパラオキシ安息香酸エステル、フェノキシエタノール、１，２ペンタンジオール等が挙げられる。
【００２８】
本発明の油性化粧料は、特に限定されないが、色持ちのよさ、色移りしにくい効果に優れることからメーキャップ化粧料に有利である。具体的には、口紅、リップグロスなどの口唇化粧料、ファンデーション、アイライナー、アイカラー、ほほ紅、等があげられる。中でも、水分蒸散の多い口唇では効果を発揮しやすく、色持ちのよさ、色移りしにくい効果、ツヤ、付着力、皮膜のつっぱり感のなさは口紅において好適に使用できる。
【実施例】
【００２９】
以下に実施例をあげて本発明を詳細に説明する。尚、これらは本発明を何ら限定するものではない。
実施例１〜５及び比較例１〜４：口紅（固形状）
下記表1に示す処方のスティック状口紅を調製し、について下記の方法により評価した。その結果も併せて表１に示す。
【００３０】
【表２】
2013227287.tif 000006
※１：ＫＦ−６１０５（信越化学工業社製）
※２：ＫＦ−６０１５（信越化学工業社製）
※３：ＭＹＬＩＴＯＬ  ＧＴＥＨ（ＢＡＳＦ社製）
※４：コスモール  ２２２（日清オイリオ社製）
※５：精製ポリブテンＨＶ−１００Ｆ（ＳＢ）（日本ナチュラルプロダクツ社製）
※６：ＬＩＰＯＮＡＴＥ  ＴＤＴＭ（ＬＩＰＯ  ＣＨＥＭＩＣＡＬＳ社製）
※７：チミカゴールドスパークル（ＢＡＳＦ社製）
【００３１】
（製法）
Ａ．成分（１）〜（１０）を均一に１００℃にて溶解する。
Ｂ．Ａに成分（１１）〜（１５）を加え、均一に混合する。
Ｃ．Ｂをスティック容器に溶解充填して冷却固化し口紅を得た。
【００３２】
（評価方法）
下記評価項目について各々下記方法により評価を行った。
（評価項目）
イ．色持ちのよさ
ロ．色移りのなさ
ハ．ツヤ
ニ．付着力
ホ．皮膜のつっぱり感のなさ
イ〜ホの項目について、各試料について専門パネル２０名による使用テストを行った。パネル各人が下記絶対評価基準にて７段階に評価し評点をつけ、各試料についてパネル全員の評点合計からその平均値を算出し、下記４段階判定基準により判定した。なお、イの色持ちのよさについては各試料を塗布し、パネルに通常の生活をしてもらった後、６時間後に口唇に口紅の色が残っているか等を評価した。ロの色移りのなさについては、塗布して１０分後にコーヒーカップでお茶を飲み、カップに移ったリップマークの濃淡で評価した。ニの付着力については、塗布時にむらなく均一に描けるか、密着感があるか等を評価した。
絶対評価基準
（評点）：（評価）
６    ：非常に良い
５    ：良い
４    ：やや良い
３    ：普通
２    ：やや悪い
１    ：悪い
０    ：非常に悪い
４段階判定基準
（判定）：（評点の平均点）
◎    ：５点を超える            ：非常に良好
○    ：３．５点を超え５点以下  ：良好
△    ：１点を超え３．５点以下  ：やや不良
×    ：１点以下                ：不良
【００３３】
表１の結果から明らかなように、本発明の実施例１〜５の口紅は、比較例１〜３の口紅に比べ、色持ちのよさ、色移りしにくい効果、ツヤ、付着力、皮膜のつっぱり感のなさに優れたものであった。
一方、成分（Ａ）を抜いた比較例１では、色持ちのよさ、色移りのなさ、及び付着力において、満足のいくものが得られなかった。また、成分（Ａ）の代わりにＰＥＧ−３ジメチコンを含有した比較例２でも、色持ちのよさ、色移りのなさ、付着力、及び皮膜のつっぱり感のなさにおいて、満足のいくものが得られなかった。成分（Ｂ）の代わりに成分（Ａ）と相溶性を示さないトリイソステアリン酸ポリグリセリル−２を含有した比較例３では、色持ちのよさ、色移りのなさ及びツヤにおいて、満足いくものが得られなかった。
【００３４】
実施例６  金皿充填口紅（固形）
（成分）                                                                （％）
（１）ポリエチレンワックス                                              １０
（２）流動パラフィン                                                    １０
（３）ジ２−エチルヘキサン酸ネオペンチルグリコール※８                  残量
（４）２−エチルヘキサン酸セチル※９                                    １０
（５）ラウリルポリグリセリル−３ポリジメチルシロキシエチルジメチコン※１  １
（６）メチルフェニルポリシロキサン※１０(屈折率１．４９)                ３０
（７）Ｎ−ラウロイル−Ｌ−グルタミン酸
ジ（フィトステリル・２−オクチルドデシル）※１１      １
（８）酢酸トコフェロール                                                  ０．５
（９）赤色２２６号                                                        ０．５
（１０）シリル化処理無水ケイ酸※１２                                      ２
（１１）ベンガラ被覆ガラス末※１３                                        ３
（１２）黄酸化鉄被覆雲母チタン※１４                                      ５
（１３）ローズマリーエキス                                                ０．１
（１４）香料                                                              ０．１
※８：コスモール５２５（日清オイリオグループ社製）
※９：ニッコールＣＩＯ（日本サーファクタント工業社製）
※１０：シリコンＫＦ−５６（信越化学工業社製）
※１１：エルデュウＰＳ−２０３（味の素社製）
※１２：ＡＥＲＯＳＩＬ  Ｒ９７２（日本アエロジル社製）
※１３：メタシャインＭＣ１０８０ＴＡ（日本板硝子社製）
※１４：ＴＩＭＩＣＡ  ＲＡＤＩＡＮＴ  ＧＯＬＤ（ＢＡＳＦ社製）
（製造方法）
Ａ．成分（１）〜（８）を均一に１００℃にて溶解する。
Ｂ．Ａに成分（９）〜（１４）をに加え、均一に混合する。
Ｃ．Ｂを金皿に９０℃にて溶解充填して冷却固化し口紅を得た。
以上のようにして得られた金皿充填口紅は、色持ちのよさ、色移りしにくい効果、ツヤ、付着力、皮膜のつっぱり感のなさに優れたものであった。
【００３５】
実施例７  リップグロス（液状）
（成分）                                                                （％）
（１）パルミチン酸デキストリン                                          １０
（２）流動パラフィン                                                    １０
（３）リンゴ酸ジイソステアリル※１５                                    ４０
（４）トリイソステアリン酸ポリグリセリル−２                            残量
（５）ラウリルポリグリセリル−３ポリジメチルシロキシエチルジメチコン※１  ０．５
（６）重質流動イソパラフィン※１６（屈折率１．４９）                      ５
（７）オリーブ油                                                          １
（８）ジメチルポリシロキサン                                              ５
（９）ベンガラ※１７                                                      ０．５
（１０）メチルシロキサン網状重合体※１８                                  ２
（１１）ポリエチレンテレフタレート・ポリメチルメタクリレート積層末        ５
（１２）フェノキシエタノール                                              １
（１３）香料                                                              ０．１
※１５：コスモール２２２（日清オイリオ社製）
※１６：パールリーム１８（日本油脂社製）
※１７：メチルハイドロジェンポリシロキサン２％処理
※１８：トスパール２０００Ｂ（モメンティブ・パフォーマンス・マテリアルズ・ジャパン社製）
（製造方法）
Ａ．成分（１）〜（８）を均一に溶解する。
Ｂ．Ａに成分（９）〜（１３）をに加え、均一に混合する。
Ｃ．Ｂを容器に充填し、リップグロスを得た。
以上のようにして得られたリップグロスは、色持ちのよさ、色移りしにくい効果、ツヤ、付着力、皮膜のつっぱり感のなさに優れたものであった。
【００３６】
実施例８  リップグロス（液状）
（成分）                                                                （％）
（１）シリル化処理無水ケイ酸※１２                                        ５
（２）流動パラフィン                                                    １０
（３）リンゴ酸ジイソステアリル※１５                                    ４０
（４）トリイソステアリン酸ポリグリセリル−２                            残量
（５）ラウリルポリグリセリル−３ポリジメチルシロキシエチルジメチコン※１  ０．５
（６）重質流動イソパラフィン※１６                                        ５
（７）オリーブ油                                                          １
（８）ジメチルポリシロキサン                                              ５
（９）ベンガラ※１７                                                      ０．５
（１０）メチルシロキサン網状重合体※１８                                  ２
（１１）ポリエチレンテレフタレート・ポリメチルメタクリレート積層末        ５
（１２）フェノキシエタノール                                              １
（１３）天然ビタミンＥ                                                    ０．１
（製造方法）
Ａ．成分（１）〜（８）を均一に溶解する。
Ｂ．Ａに成分（９）〜（１３）をに加え、均一に混合する。
Ｃ．Ｂを容器に充填し、リップグロスを得た。
以上のようにして得られたリップグロスは、色持ちのよさ、色移りしにくい効果、ツヤ、付着力、皮膜のつっぱり感のなさに優れたものであった。
【００３７】
実施例９  ファンデーション（固形）
（成分）                                                                （％）
（１）ポリエチレンワックス                                              １２
（２）マイクロクリスタリンワックス                                        ３
（３）リンゴ酸ジイソステアリル※４                                      １０
（４）流動パラフィン                                                      残量
（５）ラウリルポリグリセリル−３ポリジメチルシロキシエチルジメチコン※１  ８
（６）パラメトキシケイ皮酸２−エチルヘキシル※１９（屈折率１．５）      １５
（７）パラオキシ安息香酸メチル                                            ０．５
（８）セスキオレイン酸ソルビタン                                          ０．５
（９）オキシベンゾン                                                      ０．５
（１０）ベンガラ                                                          ０．５
（１１）黄酸化鉄                                                          ２
（１２）酸化チタン                                                        ５
（１３）黒酸化鉄                                                          ０．１
（１４）無水ケイ酸                                                        ０．５
（１５）ヒアルロン酸                                                      ０．１
※１９：ＵＶＩＮＵＬ  ＭＣ８０（ＢＡＳＦ社製）
（製造方法）
Ａ．成分（１）〜（９）を均一に１００℃にて溶解する。
Ｂ．Ａに成分（１０）〜（１５）をに加え、均一に混合する。
Ｃ．Ｂを容器に９０℃にて溶解充填して冷却固化しファンデーションを得た。
以上のようにして得られたファンデーションは、色持ちのよさ、色移りしにくい効果、ツヤ、付着力、皮膜のつっぱり感のなさに優れたものであった。
【００３８】
実施例１０  アイライナー
（成分）                                                                （％）
（１）シリル化処理無水ケイ酸※１２                                      １０
（２）２−エチルヘキサン酸セチル※１０                                  ２０
（３）イソドデカン                                                      残量
（４）ラウリルポリグリセリル−３ポリジメチルシロキシエチルジメチコン※１
１５
（５）ポリブテン※２０                                                  １０
（６）パラオキシ安息香酸メチル                                            ０．３
（７）モノオレイン酸ポリオキシエチレンソルビタン                          ０．５
（８）トリメチルシロキシケイ酸                                            １
（９）デカメチルシクロペンタシロキサン                                    １
（１０）カーボンブラック                                                  ５
（１１）セリサイト※２１                                                  ５
（１２）バラ抽出液                                                        ０．１
（１３）香料                                                              ０．１
※２０：ポリブテン２０００Ｈ（出光興産社製）
※２１：パーフルオロアルキルリン酸エステルジエタノールアミン塩５％処理
（製造方法）
Ａ．成分（１）〜（９）を均一に１００℃にて溶解する。
Ｂ．Ａに成分（１０）〜（１３）をに加え、均一に混合する。
Ｃ．Ｂを容器に充填し、イライナーを得た。
以上のようにして得られたアイライナーは、色持ちのよさ、色移りしにくい効果、ツヤ、付着力、皮膜のつっぱり感のなさに優れたものであった。
【００３９】
実施例１１  アイライナー（固形）
（成分）                                                                （％）
（１）ポリエチレンワックス                                              １５
（２）モクロウ                                                            ２
（３）２−エチルヘキサン酸セチル※１０                                  ２０
（４）イソドデカン                                                      残量
（５）ラウリルポリグリセリル−３ポリジメチルシロキシエチルジメチコン※１
１５
（６）ポリブテン※２０                                                    ０．５
（７）パラオキシ安息香酸メチル                                            ０．３
（８）モノオレイン酸ポリオキシエチレンソルビタン                          ０．５
（９）トリメチルシロキシケイ酸                                            １
（１０）デカメチルシクロペンタシロキサン                                  １
（１１）カーボンブラック                                                  ５
（１２）セリサイト※２１                                                  ５
（１３）香料                                                              ０．１
※２０：ポリブテン２０００Ｈ（出光興産社製）
※２１：パーフルオロアルキルリン酸エステルジエタノールアミン塩５％処理
（製法）
Ａ．成分（１）〜（１０）を均一に１００℃にて溶解する。
Ｂ．Ａに成分（１１）〜（１３）をに加え、均一に混合する。
Ｃ．Ｂをガラスジャー容器に９０℃にて溶解充填して冷却固化しアイライナーを得た。
以上のようにして得られたアイライナーは、色持ちのよさ、色移りしにくい効果、ツヤ、付着力、皮膜のつっぱり感のなさに優れたものであった。
【００４０】
実施例１２  アイカラー（固形）
（成分）                                                                （％）
（１）パラフィンワックス                                                  ５
（２）キャンデリラワックス                                                ３
（３）トリ２−エチルヘキサン酸グリセリル※３                            １０
（４）スクワラン                                                        残量
（５）ラウリルポリグリセリル−３ポリジメチルシロキシエチルジメチコン※１  ０．５
（６）酢酸液状ラノリン※２２（屈折率１．４８）                            １
（７）パラオキシ安息香酸エチル                                            ０．３
（８）セスキオレイン酸ソルビタン                                          ０．５
（９）天然ビタミンＥ                                                      ０．１
（１０）青色１号                                                            １
（１１）ポリエチレンテレフタレート・アルミニウム・エポキシ積層末          １０
（１２）コンジョウ被覆雲母チタン※２３                                      ５
（１３）雲母チタン※２４                                                  １０
（１４）酸化チタン被覆ガラス末※２５                                        ５
※２２：アセランＳＰ（クローダジャパン社製）
※２３：ＤＵＯＣＲＯＭＥ  ＢＧ（ＢＡＳＦ社製）
※２４：チミロンスーパーレッド（メルク社製）、ジメチルポリシロキサン２％処理
※２５：メタシャインＭＣ１０８０ＲＣ−Ｒ（日本板硝子社製）
（製造方法）
Ａ．成分（１）〜（９）を均一に１００℃にて溶解する。
Ｂ．Ａに成分（１０）〜（１４）をに加え、均一に混合する。
Ｃ．Ｂを金皿に９０℃にて溶解充填して冷却固化しアイカラーを得た。
以上のようにして得られたアイカラーは、色持ちのよさ、色移りしにくい効果、ツヤ、付着力、皮膜のつっぱり感のなさに優れたものであった。
【００４１】
実施例１３  チークカラー（固形）
（成分）                                                                （％）
（１）フィッシャートロプシュワックス                                      ５
（２）マイクロクリスタリンワックス                                        ８
（３）トリ２−エチルヘキサン酸グリセリル※３                            １０
（４）ジカプリン酸プロピレングリコール                                  残量
（５）ラウリルポリグリセリル−３ポリジメチルシロキシエチルジメチコン※１  ５
（６）酢酸液状ラノリン※２２（屈折率１．４８）                            １
（７）ホホバ油                                                            1
（８）ジメチルポリシロキサン                                              ５
（９）マカデミアナッツ油                                                  ０．１
（１０）赤色２２６号                                                      ０．５
（１１）タルク※２６                                                    １５
（１２）酸化亜鉛※２７                                                    ２
（１３）硫酸バリウム                                                      １
（１４）フェノキシエタノール                                              ０．５
※２６：ジメチルポリシロキサン２％処理
※２７：メチルハイドロジェンポリシロキサン５％処理
（製造方法）
Ａ．成分（１）〜９）を均一に１００℃にて溶解する。
Ｂ．Ａに成分（１０）〜（１４）をに加え、均一に混合する。
Ｃ．Ｂを樹脂皿に９０℃にて溶解充填して冷却固化しチークカラーを得た。
以上のようにして得られたチークカラーは、色持ちのよさ、色移りしにくい効果、ツヤ、付着力、皮膜のつっぱり感のなさに優れたものであった。